(57)【要約】【課題】  従来の技術では殆ど満足できる除去効果を得ることのできない、洗濯・脱水後の繊維製品を乾燥機や洗濯乾燥機で乾燥したときに生じるシワを効果的に除去する技術を提供する。【解決手段】  木綿平織り布のせん断ヒステリシス（２ＨＧ５値）が７．７ｇ／ｃｍ以下の滑り改善剤を含有するシワ取り剤組成物、このシワ取り剤組成物を含有する繊維製品処理剤及びそれを用いるシワ除去方法。【選択図】  なし【特許請求の範囲】
【請求項１】
下記要件（Ｉ）を満たす滑り改善剤を含有するシワ取り剤組成物。
＜要件（Ｉ）＞
木綿平織り布１００重量部に対して、滑り改善剤０．２重量部、ポリオキシエチレンアルキルエーテル（アルキル基炭素数：１２、エチレンオキサイドの平均付加モル数：１３．１）０．２重量部、水分１２０重量部を含浸したときの当該木綿平織り布のせん断ヒステリシス（２ＨＧ５値）が７．７ｇ／ｃｍ以下になる。
【請求項２】
請求項１記載の要件（Ｉ）のせん断ヒステリシス（２ＨＧ５値）が７．０ｇ／ｃｍ以下である滑り改善剤を含有するシワ取り剤組成物。
【請求項３】
下記の一般式（１）で表される、アミノ変性オルガノシロキサン鎖及びポリオキシアルキレン鎖を有するオルガノポリシロキサンを含有するシワ取り剤組成物。
【化１】
2006207106.tif 000020
〔式中、Ｒ1は水素原子または炭素数１〜６の１価の炭化水素基を表す。Ｒ2はＲ1またはＡのいずれかを示す。Ａは−Ｒ3−Ｚ（ここでＲ3は直接結合手または炭素数１〜２０の２価の炭化水素基、Ｚは１〜３級アミノ基含有基またはアンモニウム基含有基を示す）で表される反応性官能基を示す。ａは２以上の整数、ｂは１以上の整数、ｃは４以上の数、ｎは２〜４の整数を示し、ｃ個の(ＣnＨ2nＯ)は同一でも異なっていてもよい。ｄは２以上の整数を示す。Ｙは炭素−ケイ素結合によって隣接ケイ素原子に、そして酸素原子を介してポリオキシアルキレン鎖に結合している２価の有機基を示す。ポリシロキサンブロックは当該オルガノポリシロキサン全体の４５〜８５重量％を占める。これらの基は、当該オルガノポリシロキサンの重量平均分子量が８０００以上５０００００以下となるように選択される。〕
【請求項４】
下記の一般式（２）で表される、アミノ基及びポリオキシアルキレン基を有するオルガノポリシロキサンを含有するシワ取り剤組成物。
【化２】
2006207106.tif 000021
〔式中、Ｘは−Ｒ6、−Ｏ−Ｒ6、−ＯＨであり、Ｒ6は炭素数１〜４の１価の炭化水素基を表す。Ｒ4は互いに独立して水素原子、−ＯＨ、または炭素数１〜６の１価の炭化水素を表す。Ｒ5はＲ4またはＢ、Ｃいずれかを示す。Ｂ及びＣは−Ｒ7−Ｑ［ここでＲ7は直接結合手または炭素数１〜２０の２価の炭化水素基を表し、Ｑは１〜３級アミノ基含有基またはアンモニウム基含有基、または−Ｏ(ＣmＨ2mＯ)iＲ8（ｍは２〜４の整数を示し、ｉは１〜２００の数を示し、ｉ個の(ＣmＨ2mＯ)は同一でも異なっていても良い。Ｒ8は１価の炭化水素基、または水素原子を示す）］、または−Ｒ7−ＮＲ10−Ｒ9−Ｏ(ＣmＨ2mＯ)iＲ8（Ｒ9は直接結合手、又は炭素数１〜２０の２価の炭化水素基、又は水素原子の一部が水酸基に置換された炭化水素基を示し、Ｒ10は水素原子又は−Ｒ9−Ｏ(ＣmＨ2mＯ)iＲ8を示す。Ｒ7、ｍ、ｉ及びＲ8は前記と同じである）で表される反応性もしくは非反応性官能基を示す。Ｂ及びＣは同一でも異なっていても良いが、Ｂ及びＣが−Ｒ7−Ｑで表される基で、Ｂ、Ｃの一方のＱがアミノ基含有基又はアンモニウム基含有基である場合、他方のＱは−Ｏ(ＣmＨ2mＯ)iＲ8である。ｅ、ｆ、ｇは１以上の整数を示す。これらの基は、当該オルガノポリシロキサンの２５℃における動粘度が９０００ｍｍ2／ｓ以上となるように選択される。〕
【請求項５】
（ａ）アミノ変性シリコーン、及び（ｂ）窒素原子に結合する３個の基のうち、１又は２個が炭素数８〜２０の炭化水素基、残りが炭素数１〜３のヒドロキシ基で置換されていても良い炭化水素基である３級アミン、その中和物もしくはその４級化物を、（ａ）成分／（ｂ）成分＝９／１〜５／５の重量比で含む滑り改善剤を含有する請求項１記載のシワ取り剤組成物。
【請求項６】
請求項１〜５の何れか１項記載のシワ取り剤組成物を含有する繊維製品処理剤。
【請求項７】
繊維製品を請求項６記載の処理剤の水希釈液に浸漬した後、乾燥させる繊維製品のシワ除去方法。
【請求項８】
繊維製品を乾燥機により乾燥させる請求項７記載の繊維製品のシワ除去方法。
【請求項９】
繊維製品を自然乾燥により乾燥させる請求項７記載の繊維製品のシワ除去方法。
【請求項１０】
前記水希釈液中の変性シリコーン濃度が、０．００１〜０．１重量％である請求項７〜９の何れか１項記載の繊維製品のシワ除去方法。
【発明の詳細な説明】
【技術分野】
【０００１】
本発明は、従来の技術では殆ど満足できる除去効果を得ることのできない、洗濯した繊維製品を乾燥機や洗濯乾燥機等で乾燥したときに生じるシワを、効果的に除去することが出来る、シワ取り剤組成物、それを含有する繊維製品処理剤及び繊維製品のシワ除去方法に関する。
【背景技術】
【０００２】
従来から家庭で広く使われている乾燥機能のみを有する乾燥機（タンブル乾燥機）に加え、昨今では、洗濯機に加熱ヒーターを搭載して乾燥機能を付加した洗濯乾燥機が急速に普及してきている。洗濯乾燥機には、洗濯槽が回転して衣類を洗う所謂ドラム式洗濯機と、洗濯槽底部の撹拌翼（パルセーター）で水流を生じさせ衣類を洗う全自動洗濯機に乾燥機能の付いた縦型洗濯乾燥機に大別される。いずれの機種においても、乾燥した衣料の仕上がりは、化繊衣料や木綿／化繊混紡衣料などでは比較的シワが少ないのに対し、Ｔシャツや肌着といった木綿衣料では著しくシワになってしまうことから、こうした木綿衣料のシワを改善できるような仕上げ剤が強く要望されている。
【０００３】
家庭用の乾燥機を用いた繊維製品の処理剤、及び処理方法は既に知られている。特許文献１〜５には、繊維製品の柔軟仕上げ、帯電防止等を目的として、柔軟剤を含浸させた特定の基材からなる乾燥機用繊維製品コンディショニング剤が開示されている。また、特許文献６、７には、特定のシリコーン化合物を含有した組成物を可撓性基材に含浸させた乾燥機用シートの技術が開示されている。しかしながらこれら技術は、シワ除去に関しては何ら示唆するものではなく、しかもこれら公報の技術を用いても満足できるシワ除去効果を得ることはできない。
【０００４】
一方、特許文献８、９には、繊維製品を回転槽内で加熱乾燥することで繊維製品のシワを除去する技術が開示されているが、対象となる繊維製品がスーツ等のドライクリーニング衣料に限定され、また着用後の乾いた状態の該衣料に噴霧処理することが前提となっており、濡れた衣料を乾燥機や洗濯乾燥機で乾燥したときに生じるシワの改善に関しては何ら示唆するものではなく、しかもこれら公報の技術を用いても満足できるシワ除去効果を得ることはできない。
【０００５】
特許文献１０、１１には、反応性シリコーン系ブロック共重合体やアミノ変性ポリシロキサン−ポリオキシアルキレンブロック共重合体を用いた繊維処理剤が開示されているが、これらは、従来から繊維処理剤に用いられているアミノ変性ジメチルポリシロキサンの特性であるぬめり感や撥水性といった課題を回避し、柔軟性、帯電防止性を付与する技術であり、濡れた衣料を乾燥機や洗濯乾燥機で乾燥したときに生じるシワの改善に関しては何ら示唆するものではない。また、処理濃度が高く、目的の効果を得るためには高い温度で処理する必要もあり、一般家庭で実施することは難しい。
【０００６】
特許文献１２には、繊維製品の家庭洗濯工程終了時点における、洗濯機からの繊維製品の取り出しにくさを改善する仕上げ剤組成物が開示されている。本仕上げ剤組成物は、特定の変性シリコーンと特定のアミン化合物、該アミン化合物の中和物及び／又は該アミン化合物の４級化物とを混合した後に水相と混合して得られる組成物であり、またこれら技術は、濡れた衣料を乾燥機や洗濯乾燥機で乾燥したときに生じるシワの改善に関しては何ら示唆するものではなく、しかもこれら公報の技術を用いても満足できるシワ除去効果を得ることはできない。
【特許文献１】特表平９−５０２３６９号公報
【特許文献２】特表平１０−５１２９２９号公報
【特許文献３】特開平７−８２６６９号公報
【特許文献４】特開平７−１８５７８号公報
【特許文献５】特開昭５２−３１２００号公報
【特許文献６】特開平６−１７３７６号公報
【特許文献７】特開昭６３−４２９７８号公報
【特許文献８】特開２００２−１１５１８２号公報
【特許文献９】特開２００３−２０５６１号公報
【特許文献１０】特開平９−１１１６６８号公報
【特許文献１１】特開平９−１８３８５４号公報
【特許文献１２】特開２００３−８９９７９号公報
【発明の開示】
【発明が解決しようとする課題】
【０００７】
本発明の課題は、従来の技術では殆ど満足できる除去効果を得ることのできない、洗濯・脱水後の繊維製品を乾燥したときに生じるシワ、特に乾燥機や洗濯乾燥機で乾燥したときに生じるシワを効果的に除去することが出来る、シワ取り剤組成物、繊維製品処理剤及び繊維製品のシワ除去方法を提供することにある。
【課題を解決するための手段】
【０００８】
本発明は、下記要件（Ｉ）を満たす滑り改善剤を含有するシワ取り剤組成物に関する。
＜要件（Ｉ）＞
木綿平織り布１００重量部に対して、滑り改善剤０．２重量部、ポリオキシエチレンアルキルエーテル（アルキル基炭素数：１２、エチレンオキサイドの平均付加モル数：１３．１）０．２重量部、水分１２０重量部を含浸したときの当該木綿平織り布のせん断ヒステリシス（２ＨＧ５値）が７．７ｇ／ｃｍ以下になる。
【０００９】
また、本発明は、上記要件（Ｉ）のせん断ヒステリシス（２ＨＧ５値）が７．０ｇ／ｃｍ以下である滑り改善剤を含有するシワ取り剤組成物に関する。
【００１０】
また、本発明は、下記の一般式（１）で表される、アミノ変性オルガノシロキサン鎖及びポリオキシアルキレン鎖を有するオルガノポリシロキサンを含有するシワ取り剤組成物に関する。
【００１１】
【化３】
2006207106.tif 000002
【００１２】
〔式中、Ｒ1は水素原子または炭素数１〜６の１価の炭化水素基を表す。Ｒ2はＲ1またはＡのいずれかを示す。Ａは−Ｒ3−Ｚ（ここでＲ3は直接結合手または炭素数１〜２０の２価の炭化水素基、Ｚは１〜３級アミノ基含有基またはアンモニウム基含有基を示す）で表される反応性官能基を示す。ａは２以上の整数、ｂは１以上の整数、ｃは４以上の数、ｎは２〜４の整数を示し、ｃ個の(ＣnＨ2nＯ)は同一でも異なっていてもよい。ｄは２以上の整数を示す。Ｙは炭素−ケイ素結合によって隣接ケイ素原子に、そして酸素原子を介してポリオキシアルキレン鎖に結合している２価の有機基を示す。ポリシロキサンブロックは当該オルガノポリシロキサン全体の４５〜８５重量％を占める。これらの基は、当該オルガノポリシロキサンの重量平均分子量が８０００以上５０００００以下となるように選択される。〕
【００１３】
また、本発明は、下記の一般式（２）で表される、アミノ基及びポリオキシアルキレン基を有するオルガノポリシロキサンを含有するシワ取り剤組成物に関する。
【００１４】
【化４】
2006207106.tif 000003
【００１５】
〔式中、Ｘは−Ｒ6、−Ｏ−Ｒ6、−ＯＨであり、Ｒ6は炭素数１〜４の１価の炭化水素基を表す。Ｒ4は互いに独立して水素原子、−ＯＨ、または炭素数１〜６の１価の炭化水素を表す。Ｒ5はＲ4またはＢ、Ｃいずれかを示す。Ｂ及びＣは−Ｒ7−Ｑ［ここでＲ7は直接結合手または炭素数１〜２０の２価の炭化水素基を表し、Ｑは１〜３級アミノ基含有基またはアンモニウム基含有基、または−Ｏ(ＣmＨ2mＯ)iＲ8（ｍは２〜４の整数を示し、ｉは１〜２００の数を示し、ｉ個の(ＣmＨ2mＯ)は同一でも異なっていても良い。Ｒ8は１価の炭化水素基、または水素原子を示す）］、または−Ｒ7−ＮＲ10−Ｒ9−Ｏ(ＣmＨ2mＯ)iＲ8（Ｒ9は直接結合手、又は炭素数１〜２０の２価の炭化水素基、又は水素原子の一部が水酸基に置換された炭化水素基を示し、Ｒ10は水素原子又は−Ｒ9−Ｏ(ＣmＨ2mＯ)iＲ8を示す。Ｒ7、ｍ、ｉ及びＲ8は前記と同じである）で表される反応性もしくは非反応性官能基を示す。Ｂ及びＣは同一でも異なっていても良いが、Ｂ及びＣが−Ｒ7−Ｑで表される基で、Ｂ、Ｃの一方のＱがアミノ基含有基又はアンモニウム基含有基である場合、他方のＱは−Ｏ(ＣmＨ2mＯ)iＲ8である。ｅ、ｆ、ｇは１以上の整数を示す。これらの基は、当該オルガノポリシロキサンの２５℃における動粘度が９０００ｍｍ2／ｓ以上となるように選択される。〕
【００１６】
また、本発明は、上記何れかのシワ取り剤組成物を含有する繊維製品処理剤に関する。
また、本発明は、繊維製品を上記本発明の処理剤の水希釈液に浸漬した後、乾燥させる繊維製品のシワ除去方法に関する。
【発明の効果】
【００１７】
本発明のシワ取り剤組成物を含有する繊維製品処理剤は、繊維製品を洗濯するときの濯ぎ工程での濯ぎ水や、別途用意した水に希釈し繊維製品に付与することで、当該繊維製品を乾燥したときに生じるシワ、特に乾燥機や洗濯乾燥機で乾燥したときに生じるシワを効果的に除去することが出来る。
【発明を実施するための最良の形態】
【００１８】
衣類に発生するシワは、衣類同士が絡み合うことにより、繊維が折れたり、繊維を構成する糸と糸の間隙がずれたり、引っ掛かったりすることが原因で生じると考えられる。例えば、洗浄工程においては、洗濯機の機械力により衣類同士が絡み合い、濯ぎ工程でも一旦発生した絡み合いを解くことが出来ず、脱水工程で更に衣類同士の絡み合いが増強され、一般の洗濯では洗濯終了後にかなりのシワが発生している。但し、その後衣類を吊り干しする場合には、一枚一枚広げることでシワが減じたり、吊り干しの間も水を含んだ自重が加わることでシワが伸ばされ、結果、ある程度シワを低減することができる。一方、乾燥機や洗濯乾燥機で衣類を乾燥する場合には、限られた空間の中で衣類は絡み合ったまま乾燥するため、洗濯時に生じたシワに加え、乾燥時も新たにシワが発生することとなり、結果的によりひどいシワが生じることとなる。従来の柔軟仕上げ剤による処理を施しても、このシワを効果的に除去することは困難である。
【００１９】
こうしたシワを除去するためには、効率的に繊維に潤滑性を付与して糸／糸間の摩擦を低減させ、ずれや引っ掛かりを元に戻り易くしてやることが必要と考えられる。本発明のシワ取り剤組成物は、効率的に繊維に潤滑性を付与できるよう、水に濡れた状態の繊維に対しても優れた潤滑性を示す変性シリコーン等の滑り改善剤を含有する。即ち、この糸／糸間の摩擦を低減する効果が、乾燥の始めから終わりまで、即ち衣料がまだ濡れている状態から乾燥が進んで乾いた状態に至るまでの幅広い領域で常に発現していることがシワを効率的に除去する上で特に重要である。
【００２０】
湿潤時の繊維の潤滑性を見積もる方法としては、布にせん断応力を加えたときの、応力に対する回復性を測定することが挙げられる。そして、本発明では、特定のせん断性の測定により求められるせん断ヒステリシス（２ＨＧ５値）が低い程、繊維の潤滑性が高くなることが見い出された。中でも、ある特定の構造を有する変性シリコーンが、濡れた状態の繊維に対しても更に優れた潤滑性を示すことが見い出された。
【００２１】
本発明のせん断ヒステリシス（２ＨＧ５値）は以下の測定方法により求まる値である。
【００２２】
＜せん断ヒステリシスの測定方法＞
木綿平織り布〔例えば、谷頭商店製の木綿平織りブロード布（＃６０）〕１００重量部に対して、変性シリコーン等の滑り改善剤０．２重量部、ポリオキシアルキレンアルキルエーテル０．２重量部、水分１２０重量部を含浸した後、その湿潤状態を維持したまま、布を１０ｃｍ×２０ｃｍに裁断し、カトーテック（株）製のＫＥＳ−Ｆシステムを用いて布のせん断ヒステリシス（２ＨＧ５値：せん断ずり量５度におけるヒステリシス幅）を測定した。ポリオキシアルキレンアルキルエーテルは、アルキル基の炭素数が１２で、エチレンオキサイド平均付加モル数が１３．１のものであり、例えば、花王株式会社製ポリオキシエチレンラウリルエーテル「商品名：エマルゲン１２０」（アルキル基炭素数：１２、エチレンオキサイドの平均付加モル数：１３．１）を用いることができる。
【００２３】
上記測定方法では、滑り改善剤、ポリオキシアルキレンアルキルエーテル、及び水分は予め均一に混合してから、所定量になるよう布に機械力を加えながら含浸させる。また、測定における最大せん断ずり量は±ｔａｎ８°、せん断ずり速度は０．５°／ｓｅｃ、引っ張り張力を１０ｇｆ／ｃｍとする。また、クランプ部分の試料長さは５ｃｍ、試料幅は２０ｃｍである。
【００２４】
本発明に係わる滑り改善剤は、湿潤時の繊維の潤滑性を向上させる観点から、上記のような方法により測定されるせん断ヒステリシス（２ＨＧ５値）が７．７ｇ／ｃｍ以下であり、７．０ｇ／ｃｍ以下が好ましい。
【００２５】
本発明に係わるシワ取り剤組成物は、湿潤時の繊維の潤滑性を向上させる手段の一つとして滑り改善剤が膨潤性を有することが有効である。例えば、滑り改善剤が０．０１２重量％になるよう希釈したシワ取り剤組成物の水溶液に、雲母片を約３分間浸漬し、取り出して常温・常圧下で乾燥させ、原子間力顕微鏡を用いて雲母片上の吸着層の高さ（ＨD）を測定した後、同一試料を水中に静かに沈め、３０分間その状態を保持した後、同様に吸着層の高さ（ＨW）を測定したとき、ＨW／ＨDが２．５〜３０となるような膨潤比率を与えるものが好ましい。
このＨW／ＨDが２．５以上であると滑り改善剤の吸着層は適度に膨潤して十分な湿潤時の摩擦低減効果を得ることができる。またＨW／ＨDが３０以下では滑り改善剤の吸着層が水に溶解もしくは易分散せず好ましい。ＨW／ＨDはより好ましくは２．５〜２５、更に好ましくは３．５〜２０である。
【００２６】
上記膨潤比率の測定において、原子間力顕微鏡（Atomic Force Microscopy：AFM）としては、Digital Instruments社製 NanoScopeIIIa、Extended Multi Mode AFMを使用する。測定はタッピングモードで行い、予めVLSI社製 Surface Topography Reference（STR10-180P）でキャリブレーションを行ったピエゾスキャナ（E-type）を用いて形状測定を行う。カンチレバーは、Veeco Instruments社製のNP-Sを用い、バネ定数の異なる４本のカンチレバーのうち、0.38[N/m]のバネ定数を有するものを用いる。
滑り改善剤を吸着させる基板として雲母片を繊維モデルとして代用し、インド産白雲母を劈開して用いた。劈開後速やかに約３分間の浸漬処理〔滑り改善剤の濃度が０．０１２重量％になるよう、シワ取り剤組成物を希釈し（雲母片に対し、希釈溶液は十分多い）、その溶液に雲母片を約３０秒間浸漬〕を行い、取り出して常温・常圧下で乾燥させたものについて、ＨDを大気中にて測定する。更に、液中測定用セルを用いて、同一試料を水中に静かに沈め、３０分間その状態を保持した後、ＨWの測定を行う。大気中及び純水中で得られた形状データのラインプロファイル解析を行い、雲母基板と吸着した膜の高低差を計測することで、膨潤比率（ＨW／ＨD）を算出する。各組成物につき、５回測定した平均値を、そのシワ取り剤組成物の膨潤比率とする。
【００２７】
上記の要件（Ｉ）を満足する滑り改善剤としては変性シリコーンが好ましく、変性シリコーンとして、例えば、ポリオキシアルキレン基と、アミノ基含有基もしくはアンモニウム基含有基の双方を有する変性シリコーンが挙げられる。ポリオキシアルキレン基と、アミノ基含有基もしくはアンモニウム基含有基は、同一の変性基に含まれていても、別々の変性基から構成されても良く、ポリオキシアルキレン基はブロック状に主鎖に含まれていても良い。
【００２８】
本発明のシワ取り剤組成物に用いられる変性シリコーン化合物としては、上記一般式（１）で表されるアミノ変性オルガノシロキサン鎖及びポリオキシアルキレン鎖を有するオルガノポリシロキサン、及び上記一般式（２）で表されるアミノ基及びポリオキシアルキレン基を有するオルガノポリシロキサンが挙げられる。
【００２９】
上記一般式（１）のオルガノポリシロキサンにおいて、ポリシロキサンブロックはオルガノポリシロキサン全体の４５〜８５重量％を占め、オルガノポリシロキサンの重量平均分子量は８，０００以上５０００００以下であり、望ましくは１５０００以上４０００００以下、更に望ましくは２５０００以上３５００００以下である。
【００３０】
また、上記一般式（１）のオルガノポリシロキサンにおいて、各ポリシロキサンブロックの重量平均分子量は６００〜５０００、各ポリオキシアルキレンブロックの重量平均分子量は５００〜３０００であることが望ましい。
【００３１】
本発明において、上記の重量平均分子量は、ゲル・パーミエーション・クロマトグラフィーを用いて、溶離液としてクロロホルムを、標準物質としてポリスチレンを用いた定法より測定された値である。
【００３２】
また、シロキサンブロックは、−［Ｓｉ（Ｒ1）2−Ｏ］a−及び−Ｓｉ（Ｒ1）2−Ｏ−で表される、Ｒ1基を２個有するシロキサンのことをいい、シロキサンブロックの割合とは、シロキサンブロックの分子量と一般式（１）のオルガノポリシロキサンの分子量の比を、重量％で表したものをいう。上記の重量％は、オルガノポリシロキサンをメタノール−ｄ4溶液に希釈し、1Ｈ−ＮＭＲを測定し、スペクトルのピークの帰属により求められる。
【００３３】
また、上記一般式（１）のオルガノポリシロキサンは、２５℃における動粘度は５００ｍｍ2／ｓ以上、更に１００００ｍｍ2／ｓ以上、特に２００００ｍｍ2／ｓ以上であることが好ましい。この粘度は、Ｂ型粘度計で、２５℃の条件下で測定したものである。
【００３４】
また、上記一般式（１）のオルガノポリシロキサンは、アミノ当量は、５００〜４５００ｇ／ｍｏｌ、更に８００〜２５００ｇ／ｍｏｌであることが好ましい。
【００３５】
上記一般式（２）で表されるオルガノポリシロキサンにおいて、Ｂ及びＣは−Ｒ7−Ｑ、または−Ｒ7−ＮＲ10−Ｒ9−Ｏ(ＣmＨ2mＯ)iＲ8で表される反応性もしくは非反応性官能基を示し、Ｂ及びＣが−Ｒ7−Ｑで表される基で、Ｂ、Ｃの一方のＱがアミノ基含有基又はアンモニウム基含有基である場合、他方のＱは−Ｏ(ＣmＨ2mＯ)iＲ8であるが、Ｂ、Ｃの一方が−Ｒ7−ＮＲ10−Ｒ9−Ｏ(ＣmＨ2mＯ)iＲ8である場合、他方は特に限定されない。
【００３６】
上記一般式（２）のオルガノポリシロキサンは、２５℃における動粘度は９０００ｍｍ2／ｓ以上であり、１５０００ｍｍ2／ｓ以上であることが好ましい。また、重量平均分子量は１００００以上５０００００以下、更に１５０００以上４０００００以下、特に２５０００以上３５００００以下が好ましい。これらの動粘度及び重量平均分子量の測定方法は前記の通りである。また、上記一般式（２）のオルガノポリシロキサンは、アミノ当量は、５００〜４５００ｇ／ｍｏｌ、更に８００〜２５００ｇ／ｍｏｌであることが好ましい。
【００３７】
本発明のシワ取り剤組成物は、上記特定の変性シリコーン等の滑り改善剤を、０．５〜３０重量％、更に２．０〜２０重量％、特に、２．０〜１５重量％含有することが、組成物の配合安定性や保存安定性を確保する上で望ましい。
【００３８】
なお、本発明に用いることのできる変性シリコーンは、例えば特開平９−１８３８５４号公報や特開平６−６５０５６号公報、あるいは特開平１１−１２１５２号公報に記載されているような、公知である従来の合成方法の組み合わせにより製造することができる。
【００３９】
滑り改善剤として、上記一般式（１）又は（２）で表される変性シリコーンを用いる場合、本発明のシワ取り剤組成物には、変性シリコーンの乳化・分散安定性などの配合の面から、本発明の効果が損なわれない範囲で界面活性剤を配合することが好ましい。好適な界面活性剤としては、ノニオン界面活性剤、カチオン界面活性剤、両性界面活性剤が挙げられ、特に望ましいのはノニオン界面活性剤及びカチオン界面活性剤から選ばれる少なくとも１種である。
【００４０】
ノニオン界面活性剤としては、１）ポリオキシアルキレンアルキルエーテル及びポリオキシアルキレンアルケニルエーテル、例えば下記一般式（３）で表されるもの、２）グリセリン脂肪酸エステル、ソルビタン脂肪酸エステル、ポリオキシアルキレンソルビタン脂肪酸エステル、ポリオキシアルキレンソルビトール脂肪酸エステル、ショ糖脂肪酸エステルから選ばれる多価アルコールの脂肪酸エステル、及びその誘導体、３）ポリオキシアルキレンアルキルフェニルエーテル、例えば下記一般式（４）で表されるもの、４）アルキルポリグリコシド、５）１価アルコールの脂肪酸エステル、６）ポリオキシアルキレンアルキルアミン、並びに、７）アルキルアルカノ−ルアミドから選ばれる少なくとも１種が挙げられる。
【００４１】
Ｒ10−Ｏ−(Ｒ11Ｏ)h−Ｈ        （３）
【００４２】
（Ｒ10は、炭素数８〜２２、好ましくは１０〜２０の直鎖、または分岐鎖のアルキル基、またはアルケニル基を示す。Ｒ11は炭素数２〜４のアルキレン基、ｈは平均付加モル数であり、０．５〜５０、好ましくは１〜４０、特に好ましくは１〜２０の数である）
【００４３】
【化５】
2006207106.tif 000004
【００４４】
（Ｒ12は、炭素数８〜２２、好ましくは１０〜２０の直鎖、または分岐鎖のアルキル基を示す。Ｒ13は炭素数２〜４のアルキレン基、ｓは平均付加モル数であり、０．５〜３０、好ましくは１〜２０、特に好ましくは１〜１０の数である）
【００４５】
上記２）においてエステルを構成する脂肪酸は炭素数８〜２２のものが好ましい。また、上記４）においてアルキル基の炭素数は８〜２２が好ましく、１２〜１８がより好ましく、また、糖骨格の平均縮合度は０．３〜５が好ましい。上記５）において１価アルコールは炭素数８〜２２、更に１２〜１８のものが好ましく、脂肪酸は炭素数８〜２２、更に１２〜１８のものが好ましい。上記６）においてオキシアルキレン基の炭素数は２〜４が好ましく、アルキル基の炭素数は８〜２２が好ましい。上記７）は、炭素数８〜２２のアルキル基と炭素数２〜４のヒドロキシアルキル基とがアミド結合で介している化合物、更に炭素数１２〜１８のアルキル基と炭素数２〜３のヒドロキシアルキル基とがアミド結合で介している化合物が好ましい。ノニオン界面活性剤としては、上記１）及び２）から選ばれるものが特に好ましい。
【００４６】
ノニオン界面活性剤（Ｘ）と変性シリコーン（Ｙ）の重量比〔（Ｘ）／（Ｙ）〕は、０．１〜５、更に０．２〜３、特に０．４〜２が好ましい。ノニオン界面活性剤は、１種類で配合しても良いし、２種以上を使用しても良い。
【００４７】
カチオン界面活性剤としては、モノ長鎖アルキル４級アンモニウム塩、ジ長鎖アルキル４級アンモニウム塩、トリ長鎖アルキル４級アンモニウム塩等が挙げられる。また、両性界面活性剤としては、アミンオキシド、スルホベタイン、カルボベタイン等が挙げられる。アニオン界面活性剤としては、アルキルベンゼンスルホン酸又はその塩、アルキル硫酸エステル塩、ポリオキシアルキレンアルキルエーテル硫酸エステル塩、オレフィンスルホン酸塩、アルカンスルホン酸塩、脂肪酸塩等が挙げられるが、アニオン界面活性剤は、性能を損なうため、用いるには注意が必要である。
更に、好ましい外観や、貯蔵安定性を改善する目的から、本発明の性能を損なわない程度に有機溶剤を配合することもできる。
【００４８】
本発明の滑り改善剤として、（ａ）アミノ変性シリコーン、及び（ｂ）窒素原子に結合する３個の基のうち、１又は２個が炭素数８〜２０の炭化水素基、残りが炭素数１〜３のヒドロキシ基で置換されていても良い炭化水素基である３級アミン、その中和物もしくはその４級化物を、（ａ）成分／（ｂ）成分＝９／１〜５／５の重量比で含むものも好ましい。
【００４９】
（ａ）成分のアミノ変性シリコーンとしては、特開２００１−４９５８２、特開２００１−１９２９７３、特開２００２−３７１４７４、特開平８−３２５９５２、特開平１０−１３１０５４等の公報に記載のアミノ変性シリコーン化合物を用いることができる。（ａ）成分は、２５℃の動粘度（オストワルト型粘度計で求めることができる）が、好ましくは１００〜２００００ｍｍ2／ｓ、より好ましくは２００〜１００００ｍｍ2／ｓ、特に好ましくは５００〜５０００ｍｍ2／ｓであり、アミノ当量（窒素原子１つ当りの分子量、アミノ当量＝分子量／Ｎ原子数で求められる。分子量はゲルパーミエーションクロマトグラフィーでポリスチレンを標準として求めた値であり、窒素原子数は元素分析法により求めることができる）が、好ましくは４００〜８０００、より好ましくは６００〜５０００、特に好ましくは８００〜３０００のアミノ変性シリコーン化合物である。
【００５０】
（ａ）成分の好適な具体例として、一般式（５）で表される化合物が挙げられる。
【００５１】
【化６】
2006207106.tif 000005
【００５２】
〔式中、Ｒ5aは炭素数１〜３のアルキル基、ヒドロキシ基、−ＯＲ5d（ここでＲ5dは炭素１〜３のアルキル基）又は水素原子を示し、Ｒ5bは炭素数１〜３のアルキル基、ヒドロキシ基又は水素原子を示す。Ｅは少なくとも１つのアミノ基を有する側鎖を示し、Ｒ5cは炭素数１〜３のアルキル基又は水素原子を示す。ｊは１０〜１０，０００の数、ｋは１〜１，０００の数を示し、重量平均分子量が２，０００〜１，０００，０００となる数を示す。尚、Ｒ5a、Ｒ5b、Ｒ5c、Ｒ5dはそれぞれ同一でも異なっていても良く、また複数個のＲ5bは同一でも異なっていても良い。〕
【００５３】
一般式（５）において、Ｒ5aはメチル基又はヒドロキシ基が好ましく、Ｒ5bはメチル基又はヒドロキシ基が好ましく、Ｒ5cはメチル基又は水素原子が好ましく、Ｒ5dはメチル基が好ましい。重量平均分子量は、好ましくは５，０００〜１００，０００、特に好ましくは８，０００〜５０，０００である。ここで、重量平均分子量はポリスチレンを標準としてゲルパーミエーションクロマトグラフィーで求めることができる。アミノ基を有する側鎖Ｅとしては、下記のものを挙げることができる。
−Ｃ3Ｈ6−ＮＨ2
−Ｃ3Ｈ6−ＮＨ−Ｃ2Ｈ4−ＮＨ2
−Ｃ3Ｈ6−ＮＨ−［Ｃ2Ｈ4−ＮＨ］p−Ｃ2Ｈ4−ＮＨ2
−Ｃ3Ｈ6−ＮＨ（ＣＨ3）
−Ｃ3Ｈ6−ＮＨ−Ｃ2Ｈ4−ＮＨ（ＣＨ3）
−Ｃ3Ｈ6−ＮＨ−［Ｃ2Ｈ4−ＮＨ］q−Ｃ2Ｈ4−ＮＨ（ＣＨ3）
−Ｃ3Ｈ6−Ｎ(ＣＨ3)2
−Ｃ3Ｈ6−Ｎ(ＣＨ3)−Ｃ2Ｈ4−Ｎ(ＣＨ3)2
−Ｃ3Ｈ6−Ｎ(ＣＨ3)−［Ｃ2Ｈ4−Ｎ(ＣＨ3)］r−Ｃ2Ｈ4−Ｎ(ＣＨ3)2
−Ｃ3Ｈ6−ＮＨ−cyclo-Ｃ5Ｈ11
ここでｐ、ｑ、ｒはそれぞれ１〜３０の数である。
【００５４】
本発明の（ａ）成分は、例えば、式（６）
Ｈ2Ｎ（ＣＨ2）2ＮＨ（ＣＨ2）3Ｓｉ（ＣＨ3）（ＯＣＨ3）2     （６）
で表されるオルガノアルコキシシランを過剰の水で加水分解して得られた加水分解物と、ジメチルシクロポリシロキサンとを水酸化ナトリウムのような塩基性触媒を用いて、８０〜１１０℃に加熱して平衡反応させ、反応混合物が所望の粘度に達した時点で酸を用いて塩基性触媒を中和することにより製造することができる（特開昭５３ −９８４９９号公報参照）。
【００５５】
本発明で用いることができる（ａ）成分としてはＧＥ東芝シリコーン（株）製のＴＳＦ４７０３（粘度１０００ｍｍ2／ｓ（２５℃）、アミノ当量１６００）、ＴＳＦ４７０７（粘度１００００ｍｍ2／ｓ（２５℃）、アミノ当量７０００）、ＴＳＦ４７０８（粘度１０００ｍｍ2／ｓ（２５℃）、アミノ当量２８００）、日本ユニカー（株）製のＳＳ−３５５１（粘度１０００ｍｍ2／ｓ（２５℃）、アミノ当量１６００）、ＳＳ−３５５２（粘度７００ｍｍ2／ｓ（２５℃）、アミノ当量７０００）、ＦＺ−３７０５（粘度２５０ｍｍ2／ｓ（２５℃）、アミノ当量４０００）、ＦＺ−３１９（粘度２０００ｍｍ2／ｓ（２５℃）、アミノ当量４０００）、東レ・ダウコーニング・シリコーン（株）製のＳＦ８４５１Ｃ（粘度６００ｍｍ2／ｓ（２５℃）、アミノ当量１７００）、ＳＦ８４５２Ｃ（粘度７００ｍｍ2／ｓ（２５℃）、アミノ当量６４００）、ＳＦ８４５７Ｃ（粘度１２００ｍｍ2／ｓ（２５℃）、アミノ当量１８００）、ＳＦ８４１７（粘度１２００ｍｍ2／ｓ（２５℃）、アミノ当量１８００）、ＢＹ１６−８４９（粘度１３００ｍｍ2／ｓ（２５℃）、アミノ当量６００）、ＢＹ１６−８５０（粘度１１００ｍｍ2／ｓ（２５℃）、アミノ当量１１００）、ＢＹ１６−８９２（粘度１０００ｍｍ2／ｓ（２５℃）、アミノ当量２０００）、ＢＹ１６−８７９Ｂ（粘度１１９０ｍｍ2／ｓ（２５℃）、アミノ当量８０００）、ＢＹ１６−８７２（粘度２００００ｍｍ2／ｓ（２５℃）、アミノ当量１８００）、信越化学工業（株）製のＫＦ８５７、ＫＦ８５８、ＫＦ８５９、ＫＦ８６２、ＫＦ８００１、ＫＦ８８０、旭化成ワッカーシリコーン（株）製のＷＲ３００（粘度６００ｍｍ2／ｓ（２５℃）、アミノ当量３３００）、ＷＲ１１００（粘度５０００ｍｍ2／ｓ（２５℃）、アミノ当量７０００）、ＷＲ１６００（粘度１０００ｍｍ2／ｓ（２５℃）、アミノ当量１７００）、ＷＴ１６５０（粘度１０００ｍｍ2／ｓ（２５℃）、アミノ当量１７００）等を挙げることができる。
【００５６】
本発明の（ｂ）成分の窒素原子に結合する３個の基のうち、１又は２個が炭素数が８〜２０の炭化水素基、残りが炭素数１〜３のヒドロキシ基で置換されていても良い炭化水素基である３級アミン、その中和物もしくはその４級化物としては、一般式（６）で表される３級アミン、その中和物もしくはその４級化物が挙げられる。
【００５７】
【化７】
2006207106.tif 000006
【００５８】
〔式中、Ｒ6aは炭素数８〜２０の炭化水素基、Ｒ6bは炭素数８〜２０の炭化水素基又は炭素数１〜３のヒドロキシ基で置換されていても良い炭化水素基、Ｒ6cは炭素数１〜３のヒドロキシ基で置換されていても良い炭化水素基を示す。〕
【００５９】
一般式（６）において、Ｒ6aとしては炭素数８〜２０のアルキル基及び／又はアルケニル基、特に炭素数１２〜１８のアルキル基が好ましく、Ｒ6bとしては炭素数８〜２０のアルキル基及び／又はアルケニル基、特に炭素数１２〜１８のアルキル基、あるいは炭素数１〜３のアルキル基、特にメチル基が好ましい。Ｒ6cとしては炭素数１〜３のアルキル基、特にメチル基が好ましい。上記３級アミンの中和物としては、塩酸、硝酸、燐酸、硫酸等の無機酸、あるいは酢酸、乳酸、グリコール酸、クエン酸、コハク酸、マレイン酸等の有機酸の塩が挙げられる。また、上記３級アミンの４級化物としては、メチルクロライド等の炭素数が１〜４のアルキルハライド又は炭素数が２〜６のジアルキルサルフェートを用いて４級化したものが挙げられる。
【００６０】
上記（ａ）成分と（ｂ）成分の重量比は、良好な滑り改善効果を得るために、（ａ）成分／（ｂ）成分＝９／１〜５／５が好ましく、８．５／１．５〜６／４が更に好ましい。
（ａ）成分と（ｂ）成分は十分混合した後に、水相と混合して滑り改善剤組成物とすることが好ましい。
【００６１】
本発明の滑り改善剤組成物を含有する繊維製品処理剤には、通常繊維仕上げ剤等に配合されている添加剤（例えば、帯電防止剤、香料、抗菌、殺菌剤等）を本発明の目的を損なわない程度に配合することができる。
【００６２】
本発明の繊維製品処理剤の残部は水とすることができ、２０℃でのｐＨが２〜９、更に３〜８であることが好ましい。
【００６３】
本発明は、繊維製品を本発明の処理剤の水希釈液に浸漬した後、乾燥させる繊維製品のシワ除去方法に関する。乾燥は、乾燥機により行うことができる。すなわち、繊維製品を当該処理剤の水希釈溶液を用いて予め浸漬処理した後、当該繊維製品を乾燥機や洗濯乾燥機で乾燥させることで繊維製品のシワを除去する。浸漬処理は、洗い桶や洗面台を使用しても構わないが、通常は洗濯機を用いた洗濯の濯ぎ工程で行うことが簡便であり望ましい。浸漬の際の浴比〔濯ぎ水量（Ｌ）／衣料重量（ｋｇ）〕は、用いる洗濯機の種類等にもよるが、凡そ５〜２０の範囲であり、本発明の方法もこの範囲で行うことが望ましい。本発明のシワ除去方法では、水希釈液（濯ぎ液）中の変性シリコーン等の滑り改善剤濃度は、０．００１〜 ０．１重量％、更に０．００２〜０．０５重量％が好ましい。この範囲の滑り改善剤濃度であると、充分なシワ除去効果を得ることができ、また、衣料本来が持つ風合いを損なったり、不要な撥水性を与えたりすることもなく、更には経済面でも有利である。上記の様な滑り改善剤の濃度が比較的低い状態で繊維製品を処理することで均一に滑り改善剤を繊維製品に付与することが出来、本発明の効果が十分に発現する。
【００６４】
本発明の対象となる繊維製品とは、セルロース繊維、獣毛繊維等の天然繊維、再生セルロース繊維、半合成繊維、ポリアミド繊維、ポリエステル繊維、アクリル繊維等の合成繊維を、織布、編布、不織布、積層布、複層織布、多重織布等にした繊維集合体及びその加工品であり、主に一般家庭で用いられるものが対象である。具体的には、ワイシャツ、スーツ、スラックス、ジャケット、スカート、ブラウス、Ｔシャツ、ポロシャツ、トレーナー等の衣類、シーツ、カーテン、タオル等が挙げられる。
【００６５】
また、繊維製品を本発明の処理剤の水希釈液に浸漬した後の乾燥は、自然乾燥により行うことができる。すなわち、本発明の処理剤は、乾燥機又は洗濯乾燥機を用いて繊維製品を乾燥する場面に限らず、釣り竿やハンガー等で吊り干し乾燥する場面でも、優れたシワ取り効果を有する。ここで言う吊り干し乾燥とは、一般家庭で行われるような通常の吊り干し乾燥の態様であり、室内干し、天日干し、あるいは乾燥機能の付いた浴室で乾燥することも含む。
【実施例】
【００６６】
実施例、比較例において使用したシリコーン化合物を以下に示し、各シリコーン化合物の諸物性と、せん断ヒステリシスの測定結果を合わせて表１に示す。
【００６７】
【化８】
2006207106.tif 000007
【００６８】
【化９】
2006207106.tif 000008
【００６９】
【化１０】
2006207106.tif 000009
【００７０】
【化１１】
2006207106.tif 000010
【００７１】
【化１２】
2006207106.tif 000011
【００７２】
【化１３】
2006207106.tif 000012
【００７３】
【化１４】
2006207106.tif 000013
【００７４】
【化１５】
2006207106.tif 000014
【００７５】
【表１】
2006207106.tif 000015
【００７６】
実施例１〜５及び比較例１〜５
表２に示す組成のシワ取り剤組成物を調製した。洗濯乾燥機として、東芝株式会社製のドラム洗濯機（ＴＷ−７４２ＥＸ  洗濯容量７ｋｇ、乾燥容量４ｋｇ）を用いた。以下に記載の衣料（総重量２．５ｋｇ）を洗濯槽に入れ、予め柔軟仕上げ剤用の自動投入口にシワ取り剤組成物４０ｇをセットし、標準コースで洗濯を行った。洗剤は、花王株式会社製「アタック」を用い、自動投入口にセットしたシワ取り剤組成物は、ためすすぎ２回目に槽内に添加された。すすぎ処理時の浴比は約６であった。洗濯終了後、そのまま乾燥モードに切り替え乾燥を行った。
【００７７】
乾燥終了後衣料を取り出し、専用パネラー５名を用いて以下の評価基準にてＴシャツのシワ判定を行った。結果を表２に示す。
【００７８】
＜衣料＞
肌着（綿１００％）６枚、ポロシャツ（綿１００％）３枚、ポロシャツ（綿／ポリエステル混紡）２枚、Ｔシャツ（綿１００％）５枚、総重量２．５ｋｇ
【００７９】
「シワ判定基準」
５点：全くシワがない
４点：ほとんどシワがない
３点：若干シワが残っている
２点：相当シワが残っている
１点：著しくシワが残っている
【００８０】
【表２】
2006207106.tif 000016
【００８１】
・ノニオン界面活性剤：ポリオキシエチレンラウリルエーテル（エチレンオキサイドの平均付加モル数：１３．１）
・ｐＨ調整剤：０．５Ｎ−ＮａＯＨ水溶液もしくは０．５Ｎ−ＨＣｌ水溶液
【００８２】
実施例６〜１０及び比較例６〜９
（シワ取り剤組成物の調製）
表１のシリコーン化合物を用いて以下の表３に示す組成のシワ取り剤組成物を調製した。シリコーン化合物とノニオン界面活性剤（実施例１等と同じもの）を予めよく混合したところに、撹拌しながら水を滴下した。香料を添加した後、ｐＨ調整剤（実施例１等と同じもの）を用いてｐＨを６．０に調整し所定の組成物を得た。調製は全て室温で行った。
【００８３】
（処理方法）
日立ホーム・アンド・ライフ・ソリューション（株）製全自動洗濯機（ＰＡＭ  ＮＷ−Ｄ８ＣＸ）を用い、以下に記載の衣料（総重量２．５ｋｇ）を洗濯槽に入れ、予め柔軟仕上げ剤用の自動投入口にシワ取り剤組成物３０ｇをセットし、標準コースで洗濯を行った。洗剤は、花王株式会社製「アタック」を用い、自動投入口にセットしたシワ取り剤組成物は、ためすすぎ２回目に槽内に添加された。すすぎ処理時の浴比は約１４であった。洗濯終了後、衣料を取り出し、軽く叩きながら整形し、ハンガーに掛けて室内（２０℃、６５％ＲＨ）で乾燥させた。
【００８４】
乾燥後、専用パネラー５名を用いて以下の評価基準にてＴシャツのシワ判定を行った。結果も合わせて表３に示す。
【００８５】
＜衣料＞
肌着（綿１００％）６枚、ポロシャツ（綿１００％）３枚、ポロシャツ（綿／ポリエステル混紡）２枚、Ｔシャツ（綿１００％）５枚、総重量２．５ｋｇ
【００８６】
「シワ判定基準」
５点：全くシワがない
４点：ほとんどシワがない
３点：若干シワが残っている
２点：相当シワが残っている
１点：著しくシワが残っている
【００８７】
【表３】
2006207106.tif 000017
【００８８】
実施例１１〜１９及び比較例１０〜１５
表４に示す各成分を用い表４に示す組成のシワ取り剤組成物を調製した。このシワ取り剤組成物について、膨潤比率を測定した。尚、膨潤比率（ＨW／ＨD）は、香料及び水以外の成分を滑り改善剤として、上記の方法で乾燥時の吸着層の高さ（ＨD）及び湿潤時の吸着層の高さ（ＨW）を測定することにより求めた。また、シワ取り性能を以下の方法で評価した。これらの結果を表４に示す。
尚、実施例１６〜１９及び比較例１２〜１５で用いた滑り改善剤について、上記要件（Ｉ）に示す方法でせん断ヒステリシスを測定した。その結果を表５に示す。
【００８９】
＜シワ取り性能評価方法＞
（１）吊り干し乾燥
洗濯機として、松下電器産業株式会社製の全自動洗濯機（National NAF70PX5、水量４８Ｌ）を用いた。以下に記載の衣料（総重量３．０ｋｇ）を洗濯槽に入れ、予め柔軟仕上げ剤用の自動投入口にシワ取り剤組成物４０ｇをセットし、標準コースで洗濯を行った。洗剤は、花王株式会社製「アタック」を用い、自動投入口にセットしたシワ取り剤組成物は、ためすすぎ２回目に槽内に添加された。すすぎ処理時の浴比は約１６であった。洗濯終了後、衣料を取り出し、軽く叩きながら整形し、ハンガーに掛けて室内（２０℃、６５％ＲＨ）で乾燥させた。
衣料：肌着（綿１００％）１０枚、ポロシャツ（綿１００％）３枚、ポロシャツ（ポリエステル混紡）２枚、Ｔシャツ（綿１００％）５枚、総計３．０ｋｇ
【００９０】
（２）乾燥機による乾燥
洗濯乾燥機として、東芝株式会社製のドラム洗濯機（ＴＷ−７４２ＥＸ  洗濯容量７ｋｇ、乾燥容量４ｋｇ）を用いた。以下に記載の衣料（総重量２．０ｋｇ）を洗濯槽に入れ、予め柔軟仕上げ剤用の自動投入口にシワ取り剤組成物２７ｇをセットし、標準コースで洗濯を行った。洗剤は、花王株式会社製「アタック」を用い、自動投入口にセットしたシワ取り剤組成物は、ためすすぎ２回目に槽内に添加された。すすぎ処理時の浴比は約７であった。洗濯終了後、そのまま乾燥モードに切り替え乾燥を行った。
衣料：肌着（綿１００％）２枚、ポロシャツ（綿１００％）２枚、ポロシャツ（ポリエステル混紡）２枚、Ｔシャツ（綿１００％）４枚、総計２．０ｋｇ
【００９１】
（３）シワ判定
乾燥終了後衣料を取り出し、専用パネラー５名を用いて以下の評価基準にてＴシャツのシワ判定を行った。
【００９２】
「シワ判定基準」
５点：全くシワがない
４点：ほとんどシワがない
３点：若干シワが残っている
２点：相当シワが残っている
１点：著しくシワが残っている
【００９３】
【表４】
2006207106.tif 000018
【００９４】
*1 アミノ変性シリコーン（ａ−１）：ＫＦ８６４  信越化学工業（株）製、粘度 1700mm2/s（25℃）、アミノ当量 3800
*2 アミノ変性シリコーン（ａ−２）：ＴＳＦ４７０７  ＧＥ東芝シリコーン（株）製、粘度 10000mm2/s（25℃）、アミノ当量 7000
*3 アミノ変性シリコーン（ａ−３）：ＢＹ１６−８７２  東レ・ダウコーニング・シリコーン（株）製、粘度 20000mm2/s（25℃）、アミノ当量 1800
*4 化合物（ｂ−１）：コータミンＤ８６Ｐ  花王（株）製、塩化ジステアリルジメチルアンモニウム
*5 化合物（ｂ−２）：コータミンＤ２３４５Ｐ  花王（株）製、塩化ジアルキル（Ｃ１２〜Ｃ１８）ジメチルアンモニウム
*6 ノニオン界面活性剤１：ポリオキシエチレンラウリルエーテル（エチレンオキサイドの平均付加モル数１３．１）
*7 ノニオン界面活性剤２：ポリオキシエチレンラウリルエーテル（エチレンオキサイドの平均付加モル数２．９）
【表５】
2006207106.tif 000019